(57)【特許請求の範囲】
【請求項１】
光触媒を担持した基材と、前記光触媒に励起光を照射するための光源とを備え、前記光触媒から活性物質を発生させる活性物質発生装置であって、前記光触媒は、第一のハロゲンを含有したハロゲン含有の酸化チタンであって、前記基材は、先に前記ハロゲン含有の酸化チタンを担持したのち、オキソ酸および第二のハロゲンを添着したことを特徴とする活性物質発生装置。
【発明の詳細な説明】
【技術分野】
【０００１】
本発明は、有機物を酸化する能力をもつ活性酸素種やハロゲン酸化物などの活性物質を発生させ、気相や液相などに拡散して放出する装置に関する。
【背景技術】
【０００２】
従来、この種の有機物の酸化分解には、酸化チタンを用いた光触媒反応が知られている。酸化チタンは、光触媒作用があることが知られており、光（紫外線）を酸化チタンに照射することにより、酸化チタン上に酸化力の高い活性物質として知られるヒドロキシルラジカルが酸化チタン表面および近傍に発生し、発生したヒドロキシルラジカルが、有機物を分解する。例えば、従来この種の反応装置として、図６に示すように、光触媒１０１をガラス管１０２表面に付着させ、外部から光源１０３によって光を照射して色素の脱色を行なう方法が知られている（例えば、特許文献１参照）。
【０００３】
ガラス管１０２が色素溶液１０４にわずかしか接触していない状態であっても、活性物質が近傍に発生して、色素を分解できるというものである。
【０００４】
また、同様な活性物質の発生を利用して、光リソグラフィー法に応用する技術が知られている（例えば、特許文献２参照）。
【０００５】
図７に示すように、光触媒近傍に発生する活性物質が３ｍｍ以内であれば、対象物の酸化作用をもつとしたもので、パターンを形成する対象物１０５と光触媒１０６を３ｍｍ以内の距離に配し、パターン１０７を介して紫外線１０８を照射することで、対象物１０５を部分的に酸化し、パターン形状を形成できるというものである。
【先行技術文献】
【特許文献】
【０００６】
【特許文献１】特開２００３−３３５５０５号公報
【特許文献２】特開２００３―２３６３９０号公報
【発明の概要】
【発明が解決しようとする課題】
【０００７】
特許文献１に記載の従来の活性物質発生装置は、光触媒１０１の近傍に効果が限定されているうえ、紫外線を対象物全体に照射しなければならないという課題があった。これは、光触媒上に発生するヒドロキシルラジカルは不安定であり、寿命が極めて短いために、光触媒の近傍までしか存在できず、光触媒近傍に効果が限定されるためである。紫外線により直接色素を分解する作用を併用しなければ、ほとんど脱色効果が得られないが、対象物によっては紫外線を照射できない場合や、紫外線が当たりにくい場合があるため、紫外線を対象物に直接照射しないで活性物質によって酸化作用を得ることが求められている。
【０００８】
また、特許文献２に記載の従来の活性物質発生装置は、対象物１０５と光触媒１０６の距離が３ｍｍ以内である必要があるという課題がある。光触媒上に発生するヒドロキシルラジカルは不安定であり、寿命が極めて短いためであり、活性物質がさらに遠方まで到達して効果を及ぼすためには、活性物質を安定なものに変換することが求められている。
【０００９】
本発明は、このような従来の課題を解決するものであり、安定で寿命が長い活性物質、例えば活性酸素種、あるいはハロゲン酸化物などを、酸化チタンから気相などに放出することができ、対象物に直接紫外線を照射せずとも、比較的安定な活性物質によって３ｍｍ以上の遠方に対しても酸化作用を及ぼす活性物質の発生装置を提供することを目的としている。
【課題を解決するための手段】
【００１０】
本発明の活性物質発生装置は、上記目的を達成するために、光触媒を担持した基材と、前記光触媒に励起光を照射するための光源とを備え、前記光触媒から活性物質を発生させる活性物質発生装置であって、前記光触媒は、第一のハロゲンを含有したハロゲン含有の酸化チタンであって、前記基材は、先に前記ハロゲン含有の酸化チタンを担持したのち、オキソ酸および第二のハロゲンを添着したことを特徴とする活性物質発生装置したものであり、これにより所期の目的を達成するものである。
【発明の効果】
【００１１】
本発明によれば、光触媒を担持した基材と、前記光触媒に励起光を照射するための光源とを備え、前記光触媒から活性物質を発生させる活性物質発生装置であって、前記光触媒は、第一のハロゲンを含有したハロゲン含有の酸化チタンであって、前記基材は、先に前記ハロゲン含有の酸化チタンを担持したのち、オキソ酸および第二のハロゲンを添着した構成にしたことにより、ハロゲンと酸化チタンとが強固に結合し、例えば、活性物質の発生量を向上できる。
【図面の簡単な説明】
【００１２】
【図１】本発明の実施の形態の活性物質発生装置を示す図
【図２】本発明の実施例１および２の過酸化水素の測定結果を示す図
【図３】本発明の実施例１および２の有効塩素の測定結果を示す図
【図４】本発明の実施例３の過酸化水素の測定結果を示す図
【図５】本発明の実施例３の有効塩素の測定結果を示す図
【図６】従来のラジカル発生装置を示す図
【図７】従来の活性種によるリソグラフィー法を示す図
【発明を実施するための形態】
【００１３】
本発明の請求項１記載の発明は、光触媒を担持した基材と、前記光触媒に励起光を照射するための光源とを備え、前記光触媒から活性物質を発生させる活性物質発生装置であって、前記光触媒は、第一のハロゲンを含有したハロゲン含有の酸化チタンであって、前記基材は、先に前記ハロゲン含有の酸化チタンを担持したのち、オキソ酸および第二のハロゲンを添着した構成としたものである。これにより、ハロゲンと酸化チタンとが強固に結合し、例えば、活性物質の発生量を向上できる。
【００３４】
（実施の形態１）
本発明の活性物質発生装置１を図１に示す。オキソ酸およびハロゲンを含有する光触媒２と、光触媒２に励起光を照射して光触媒反応を行なうための光源３と、少なくとも１つの開口部として吹き出し口１２と吸い込み口１３をもち、光触媒２と光源３を覆うケーシング４と、光触媒２に空気を搬送して光触媒反応によって発生した活性物質を光触媒２から揮散させる搬送手段であるファン５と、光触媒２と光源３の周囲に配置されて、漏れ出てくる光を反射させて光触媒に光を当てる反射板６と、光源の長軸方向に沿って気流を誘導する風路７と、ケーシング４の開口部に備えられ、活性物質の搬送方向を制御する搬送方向制御手段であるルーバー８と、光触媒２の上流側に設けられて光触媒２に供給される空気に含まれる粗塵を除去するためのプレフィルタ９と、光触媒２に供給する空気を加湿するための加湿手段１０、また、ファン５の後段に位置し、空気を加熱して光触媒の温度を上昇させる加熱手段であるヒーター１１からなる。光触媒２において、光源３から照射された励起光によって光触媒反応を行なうことで活性物質を発生させ、ファン５によって光触媒２から離れた場所まで気流によって搬送し、離れた場所にある対象物を酸化するものである。
【００３５】
本発明の光触媒２としては、例えば酸化チタン、酸化タングステン、チタン酸ストロンチウム、酸化ニオブ、酸化タンタルなどが挙げられる。これらのうち、安定性や活性の強さの点から、４価の酸化チタン（ＩＶ）が好ましい。
【００３６】
酸化チタン（ＩＶ）には、アナタース型酸化チタン、ルチル型酸化チタン、ブルッカイト型酸化チタンが挙げられ、暗所における抗菌効果が得られることに加えて、高い光触媒活性が得られることから、アナタース型酸化チタンが好ましい。本発明において「アナタース型酸化チタン」とは、粉末Ｘ線回折スペクトル測定において（使用電極：銅電極）、回折角度２θ＝２５．５度付近に回折ピークが現れる酸化チタンのことをいう。
【００３７】
酸化チタンとしては、二酸化チタンのほか、含水酸化チタン、水和酸化チタン、メタチタン酸、オルトチタン酸、水酸化チタン、酸素欠損型酸化チタン、窒素置換型酸化チタン、硫黄置換型酸化チタンなどが挙げられる。光触媒活性を有していれば結晶形については特に制限はなく、無定形、アナタース形、ルチル形、ブルッカイト形のいずれでもよい。ルチル型とアナターゼ型酸化チタンの組み合せなど、結晶形の違う成分を複合してもなんら問題はない。
【００３８】
酸化チタンは粉末状であることが多いが、チタン板などの金属表面を酸化して、酸化チタン薄膜を形成してもよい。また、チタンアルコキシドなどをコーティングして、加熱処理することによってチタン薄膜を形成してもよい。チタン粉末を金属表面などに溶射して、酸化チタン膜を形成してもよい。
【００３９】
また、酸化チタンの表面にＰｔ、Ｐｄ、Ｒｈ、Ｒｕ、Ａｕ、Ａｇ、Ｃｕ、Ｆｅ、Ｎｉ等の金属を被覆して用いることも何ら限定するものではない。また、表面にＣｒやＶなどの不純物金属を含有させて光の吸収波長を拡大させた光触媒を用いることもなんら限定するものではない。
【００４０】
酸化チタンは、比表面積が２００〜３５０ｍ２／ｇの範囲が好ましく、より好ましくは２５０〜３５０ｍ２／ｇの範囲である。ここで、本発明において比表面積とは、ＢＥＴ法（窒素の吸着・脱離方式）により測定した、酸化チタンの粉末１ｇ当たりの表面積値である。比表面積が２００ｍ２／ｇ以上の場合、分解する対象物との接触面積を大きくすることができる。また、アナタース型酸化チタンを用いる場合は、比表面積が３５０ｍ２／ｇ以下であると、アモルファス状の酸化チタンを用いた場合よりも高効率な光触媒反応を行うことができる。
【００４１】
本発明において、「オキソ酸」とは、ヒドロキシル基（ＯＨ）および、オキソ基（Ｃ＝Ｏ）を有する化合物であり、例えば、リン酸、亜リン酸、硫酸、亜硫酸、炭酸、硝酸、亜硝酸、ホウ酸、ケイ酸、ヒ酸、カルボン酸、スルホン酸、スルフィン酸、クロム酸、二クロム酸、過マンガン酸や、ハロゲンオキソ酸である次亜塩素酸、亜塩素酸、塩素酸、過塩素酸、過臭素酸、ヨウ素酸、過ヨウ素酸などが挙げられる。一方、光触媒により酸化分解されないものが好ましく、リン酸、硫酸、炭酸、硝酸、ホウ酸が挙げられる。
【００４２】
オキソ酸として、例えばリン酸を使用する場合、リン酸塩、リン酸水素塩を用いて、適当な濃度の水溶液として用いることができる。また、ポリリン酸やメタリン酸などのリン酸化合物も同様に使用できる。いずれも、その構造中に複数のオキソ基を有している。
【００４３】
オキソ酸によってラジカル状態の物質が安定な化合物に変換されるメカニズムについては明らかではないが、オキソ酸のように酸素を多く含む構造が、ラジカルに配位して、より安定した活性物質へと変換されるものであると考えられる。
【００４４】
本発明において、ハロゲンとしては、フッ素、ヨウ素、臭素及び塩素が挙げられる。例えば、ハロゲンとして、フッ素を使用する場合、フッ素の含有量は、活性物質の発生量及び光照射時の抗菌性能の増強の点から、１．２５重量％〜４．０重量％であることが好ましい。フッ素含有酸化チタン（ＩＶ）におけるフッ素の含有量は、吸光光度分析法（ＪＩＳ  Ｋ  ０１０２）により求めることができる。
【００４５】
本発明において「ハロゲンの少なくとも一部が光触媒と化学結合している」とは、光触媒、例えば酸化チタン（ＩＶ）とハロゲンの少なくとも一部とが化学的に結合していることをいう。好適には担持や混合ではなく酸化チタンとハロゲンとが原子レベルで結びついている状態のことをいい、より好適には酸化チタンとハロゲンとがイオン結合していることをいう。本発明において「化学結合しているハロゲン」とは、例えば、酸化チタンに含まれるハロゲンのうち、水に溶出しにくいハロゲンのことをいう。尚、二種類以上のハロゲンを含有させる場合には、そのうちの１種類以上が化学的に結合している状態であれば効果が得られる。
【００４６】
光触媒と化学結合しているハロゲンの量は、光触媒を水中に分散させ、ｐＨ調整剤（例えば、塩酸、アンモニア水）でｐＨ＝３以下又はｐＨ＝１０以上に保持し、水中へのハロゲンの溶出量を比色滴定等により測定し、光触媒に含まれるハロゲンの総量から上記溶出量を差し引くことにより算出できる。
【００４７】
化学結合は、イオン結合であることが好ましい。化学結合がイオン結合である場合は、ハロゲンと光触媒とが強固に結合し、例えば、抗菌活性や光触媒反応の促進作用を向上できる。光触媒とハロゲンとのイオン結合は、光電子分光装置により分析できる。例えば、ハロゲンがフッ素であって、光触媒が酸化チタン（ＩＶ）である場合、酸化チタンを光電子分光分析装置で分析した際に、フッ素の１ｓ軌道（Ｆ１ｓ）のピークトップが６８３ｅＶ〜６８６ｅＶの範囲となるスペクトルを示す場合をいう。これは、フッ素とチタンとがイオン結合したフッ化チタンのピークトップの値が上記範囲内であることに由来する。
【００４８】
光触媒に酸化チタンを使用する場合、励起光を照射するための光源３は、波長３７０ｎｍから４００ｎｍに強度をもつものであれば特に限定されないが、前記波長の範囲に強い発光ピークを持つものであるほど、投入電力に対して効率的に酸化チタンの励起を行うことができる。例えば、直管型の熱陰極型あるいは冷陰極型のブラックライトを使用すると、広い範囲に強い光を照射できるため、基材の面積が広い場合に好適に使用できる。
【００４９】
また、前記波長に強い発光ピークをもつ光源３として、半導体素子を使用したものがある。例えば、発光ダイオード、半導体レーザーなどが使用できる。これらは、照射面積が小さく、光源の大きさも小さいため、小さな部分に局所的に照射するのに適している。
【００５０】
本発明の活性物質の発生方法によって発生する活性物質とは、有機物と反応して酸化させる作用、あるいは有機物の高次構造を変性させる作用をもつ酸化剤であり、例えば、活性酸素種やハロゲン酸化物などがある。
【００５１】
活性酸素種には、ヒドロキシルラジカルや、スーパーオキシドラジカル、一重項酸素、過酸化水素、オゾンなどがある。これらは、有機物の基本骨格であるＣ−Ｃ結合（結合エネルギー約３４７ｋＪ／ｍｏｌ）や、Ｃ−Ｈ結合（結合エネルギー約４１５ｋＪ／ｍｏｌ）、あるいは、Ｃ＝Ｃ結合のπ結合（結合エネルギー約２８５ｋＪ／ｍｏｌ）などの結合を酸化反応によって切断することが知られている。
【００５２】
この結合を切断するためには、結合エネルギーよりも高い解離エネルギーが必要となる。例えば、強い活性酸素種であるヒドロキシルラジカルの酸化電位はおよそ２．８Ｖであり、解離エネルギーは約５０４ｋＪ／ｍｏｌであるため、Ｃ−Ｃ結合を切断して酸化分解することができる。このような酸化剤は、エネルギーが大きいため、反面、不安定で寿命が極めて短い（約１ミリ秒以下）という性質がある。
【００５３】
一方、過酸化水素の場合、酸化電位は１．７７Ｖであり、解離エネルギーは３１９ｋＪ／ｍｏｌである。この場合、Ｃ−Ｃ結合を切断するエネルギーよりも低いため切断できないが、Ｃ＝Ｃ二重結合のπ結合を切断することができる。また、たんぱく質や酵素などの比較的分子量の大きい有機物の場合、元来の機能を果たすためには立体的な高次構造が重要であるが、過酸化水素などの活性物質は強い酸化力によってそれらの高次構造を変性させ、元来の機能を失わせることができ、除菌作用や抗ウイルス作用を得ることができる。そして、過酸化水素は酸化電位が低い分、ヒドロキシルラジカルに比べて安定性が増すため、寿命が長くなる（約１時間以上）という性質がある。気相や液相などの離れた位置に活性物質を作用させる場合には、このような物質が適している。
【００５４】
また、ハロゲン酸化物には、塩素酸化物（例えば、次亜塩素酸、亜塩素酸、過塩素酸、二酸化塩素など）や臭素酸化物（例えば、臭素酸、次亜臭素酸、過臭素酸など）、ヨウ素酸化物（例えば、ヨウ素酸、過ヨウ素酸など）などが使用できる。これらは酸化力を有しており、例えば、次亜塩素酸の酸化電位は１．５Ｖであり、解離エネルギーは約２６８ｋＪ／ｍｏｌである。Ｃ−Ｃ結合の切断エネルギーよりも低いが、水素結合やファンデルワールス結合を切断し、たんぱく質や酵素などの比較的分子量の大きい有機物の高次構造を変性させ、元来の機能を失わせることができ、除菌作用や抗カビ作用や抗ウイルス作用を得ることができる。また、染料などの光吸収構造に影響を与え、脱色作用を得ることができる。
【００５５】
これらの活性物質は、臭気物質やＶＯＣなどの環境化学物質や、細菌、真菌、あるいは原生動物などの微生物、染料などの着色物質と反応し、これらの全部、または一部を酸化することによって、脱臭、抗カビ、抗ウイルス、脱色あるいは抗菌などの作用を発現する。
【００５６】
本発明において「抗菌」とは、気相の菌を殺菌及び／又は分解することをいい、好適には気相の菌濃度の低減及び／又は菌の増殖を抑制することをいう。
【００５７】
具体的には、活性物質と菌が２４時間以上接触した場合に、接触した菌濃度を初期濃度よりも２桁以上減少できることをいう。本発明において、抗菌活性の対象は特に制限されず、例えば、細菌、カビ、ウイルス等が挙げられ、抗菌活性の点からは、細菌が好ましい。細菌としては、例えば、大腸菌、黄色ぶどう球菌、緑膿菌、ＭＲＳＡ、セレウス菌、肺炎桿菌が挙げられる。
【００５８】
本発明においては、発生する活性物質の種類は、含有するオキソ酸およびハロゲンの種類と量によって選択的に発生させることができる。例えば、オキソ酸としてリン酸塩を使用した場合、活性物質として過酸化水素を発生させることを確認している。また、ハロゲンとして、フッ素および塩素を使用した場合、次亜塩素酸を発生させることを確認している。なお、ハロゲンの含有状態は一様ではなく、ハロゲンが酸化チタン（ＩＶ）と化学結合していると活性酸素の活性物質の発生量を向上させることができ、結合していないハロゲンの一部は、塩素酸系活性物質のような抗菌性の高い活性物質に変化して放出されるものと思われる。ハロゲンの含有状態や比率は、発生させたい目的物質によって制御すればよい。尚、オキソ酸を含有させず、ハロゲンから生じるハロゲンオキソ酸にて同様の効果を得ることは、ハロゲンオキソ酸の発生量が少ないため好ましくない。活性物質を選択的に発生させることにより、例えば食品や飲料などに活性物質を含む空気をあてる場合には、活性物質として過酸化水素のみを発生させ、残留塩素が残らないように抗菌あるいは抗カビ処理を行うことができる。
【００５９】
光触媒は、基材に担持することで、光の照射や、光触媒の飛散防止を効果的に行うことができる。基材に担持する場合には、先にハロゲン含有酸化チタンを作製し、基材に担持したのち、オキソ酸および追加のハロゲンを添着させて作製する。基材としては、特に限定されないが、一般的なフィルタ基材を使用でき、金属、プラスチック、合成樹脂繊維、天然繊維、木材、紙、ガラス、セラミックなどが挙げられ、光触媒反応によって分解されにくいという観点から、金属やセラミックやガラスであることが好ましい。また、プラスチックや紙を基材として用いる場合は、基材表面にシリコーンやフッ素樹脂、シリカなどを被覆して光触媒反応によって分解されにくくしたのち、酸化チタンを担持してもよい。
【００６０】
基材の形状は特に限定されないが、板状、網状、ハニカム状、繊維状、ビーズ状、スリット状、発泡体形状、フィルタ状などが使用でき、多孔体にすると光の照射と空気の接触を効率的に行なうことができる。板状のフィルタであれば、板に孔を空けたパンチング形状、繊維を編みこんだ編物形状、繊維を接着した不織布形状など、開口を備えたものが好適である。板状であれば、板をプリーツ状に折ってフィルタの表面積を広げることによって圧力損失を低減させてもよい。
【００６１】
基材にガラス繊維織物を用いると、光や放射線に対する耐久性が強く、有機合成繊維や紙よりも酸性のバインダーによる化学的腐食を受けにくく好適である。また、ガラス繊維は光透過性および光散乱性を有するため、光触媒に光を照射する場合には、効率的に光を照射することができる。ガラス繊維の材質としては、石英ガラス、Ｅガラス、Ｃガラス、Ｓガラス、Ａガラスなどが挙げられる。繊維形状は特に限定されないが、単繊維よりも、４〜９μｍの径を有する短繊維ガラスを複数束ねた繊維束によって形成することが好ましい。繊維束は５０本〜６４００本程度の任意の本数を束ねて利用することができる。複数の短繊維ガラスを束ねた繊維束に酸化チタンを担持すると、繊維間に酸化チタン粒子が入りこみあるいは付着して固定化される。太い単繊維の表面に酸化チタンを担持する場合に比べて、繊維間に酸化チタンを保持することができるため、担持量を増やすことができる。
【００６２】
また、繊維間に入り込んだ酸化チタン粒子は繊維にはさまることによって強固に固定化されるとともに、外部から衝撃が加わった場合にも繊維を介して衝撃が伝わるので脱落しにくいという作用を得ることができる。
【００６３】
バインダーを使用する場合、Ｎａ２Ｏ、Ｋ２Ｏ、ＬｉＯ２などのケイ酸塩からなるアルカリシリケート、シリカゾル、アルミナゾル、ジルコニアゾルなどの無機コロイド、シリカ、ケイ素、チタンなどのアルコキシド類とその加水分解物などが挙げられる。なお、Ｎａなどのアルカリ成分は酸化チタン（ＩＶ）の結晶性を低下させ、性能を低下させることがあるため、バインダーとしては、主成分がＳｉＯ２であることがのぞましく、シリカゾルまたはシリカアルコキシド類の加水分解物などが好適である。
【００６４】
ケイ素のアルコキシド類としては、テトラエトキシシランおよびその重合体であるメトキシポリシロキサン、エトキシポリシロキサン、ブトキシポリシロキサン、リチウムシリケートなどが挙げられ、チタンのアルコキシド類としては、テトラプロポキシチタンおよびその重合体などが挙げられる。これらの金属アルコキシド類は、水と酸によって加水分解され、バインダーとして用いることができる。
【００６５】
バインダーは酸性であることが好ましく、ケイ素、チタンなどを酸で加水分解した物や酸性のシリカゾル、アルミナゾルなどが挙げられる。ケイ素、チタンなどを酸で加水分解する場合には、塩酸、硫酸などを用いてｐＨを１〜５に調整するとよい。シリカゾルを用いる場合には、ｐＨ２〜４、粒子径１０〜５０ｎｍ程度のものが好適である。ｐＨが中性あるいはアルカリ性のシリカゾルを用いると、ハロゲンを含有する酸化チタンを添加した際にゲル化をおこし、基材に均一に担持することが困難になることが多い。
【００６６】
Ｎａ、Ｋ、ＮＨ４などの陽イオン成分がバインダーに含まれていると、ハロゲンとの反応の進行および酸化チタン（ＩＶ）表面への吸着により、抗菌性能の低下が発生することがあり、上記陽イオン成分は極力少ないほうがよい。例えば、バインダー溶液にＮａが含まれている場合には、Ｎａ濃度がＮａ２Ｏとして０ｗｔ％より大きく０．０５ｗｔ％以下であることが好ましい。
【００６７】
ガラス繊維織物の目付け量としては１０〜９００ｇ／ｍ２のものが好ましく、製造を容易にするためには１００〜４００ｇ／ｍ２のものを選択するとよい。また、織物の織り方は、平織、綾織、朱子織、からみ織り、模紗織など、どのような織り方でもかまわないが、形状安定性の観点から模紗織が好ましい。糸の密度としてはタテ・ヨコの繊維束が２０〜４０本／２５ｍｍ、厚さは０．１〜２ｍｍ、引張り強度１００ＮＮ／２５ｍｍ以上が好ましい。
【００６８】
基材に光触媒を担持する方法としては、ディップコート、スプレーなどが挙げられるが、基材に光触媒が固定化できればいかなる手段でもよい。１回の処理で担持量が十分でなければ、複数回の処理工程を繰り返してもよい。また、担持後に、乾燥機で５０〜７００℃程度の温度で０．０１〜５時間程度加熱することによりバインダーを収縮させて基材に強固に固定化してもよく、９０〜１５０℃で０．１時間の加熱がさらに好適である。このような加熱乾燥処理を行う場合には、基材の主成分をガラス、セラミックスで構成することが望ましい。
【００６９】
光触媒の粒子径は、繊維の直径よりも小さいほうが好ましい。光触媒粒子が繊維の直径よりも小さい場合、光触媒粒子が繊維間の編目や重なり部分に入り込みやすく、強固に固定化されるという効果を得ることができる。その結果、光触媒の担持量を増加させることができる。光触媒の粒子径は、一次粒子径として６〜１００ｎｍ程度であるが、実際は一次粒子が凝集して０．１〜１００μｍ程度の二次粒子になっていることが多い。ここでいう光触媒の粒子径は二次粒子の状態を示し、光触媒を編物に分散させる際に繊維の編目や重なり部分に入り込みやすいことが必要である。
【００７０】
光触媒に、オキソ酸および追加のハロゲンを添着するときは、第一の工程で作製したハロゲン含有光触媒に、オキソ酸や、前記ハロゲンとは異なる種類のハロゲンを含む水溶液に接触させて作製することができる。オキソ酸としては、特に限定されないが、一般的なオキソ酸化合物を使用することができる。例えば、オキソ酸がリン酸化合物である場合、リン酸亜鉛、リン酸アルミニウム、リン酸カリウム、リン酸カルシウム、リン酸銀（Ｉ）、リン酸クロム（ＩＩＩ）、リン酸コバルト、リン酸第二鉄、リン酸チタン、リン酸鉄（ＩＩＩ）、リン酸銅（ＩＩ）、リン酸鉛（ＩＩ）、リン酸マグネシウム、リン酸二水素アンモニウム、リン酸二水素カリウム、リン酸一水素ナトリウム、リン酸二水素ナトリウム、リン酸二水素リチウム、リン酸三アンモニウム、リン酸三カリウム、リン酸三カルシウム、リン酸三ナトリウム、リン酸三リチウム、リン酸水素アンモニウムナトリウム、リン酸水素カルシウム、リン酸水素マグネシウム、リン酸水素二アンモニウム、リン酸水素二カリウム、リン酸水素二ナトリウム、ポリリン酸、ポリリン酸アンモニウム、ポリリン酸カリウム、ポリリン酸ナトリウム、メタリン酸、メタリン酸アルミニウム、メタリン酸カリウム、メタリン酸ナトリウム、ヘキサメタリン酸ナトリウム、アデノシン三リン酸、アデノシン二リン酸、核酸化合物等が挙げられる。
【００７１】
また、オキソ酸が炭酸化合物である場合、炭酸アンモニウム、炭酸カリウム、炭酸カルシウム、炭酸ナトリウム、炭酸鉛、炭酸バリウム、炭酸マンガン、炭酸リチウム、炭酸マグネシウム、炭酸水素アンモニウム、炭酸水素カリウム、炭酸水素カルシウム、炭酸ストロンチウム、炭酸セシウム、炭酸セリウム、炭酸鉄、炭酸銅などが挙げられる。
【００７２】
また、オキソ酸が硫酸化合物である場合、硫酸、硫酸亜鉛、硫酸アルミニウム、硫酸アンモニウム、硫酸カリウム、硫酸カルシウム、硫酸水素アンモニウム、硫酸水素カリウム、硫酸水素ナトリウム、硫酸すず（ＩＩ）、硫酸ストロンチウム、硫酸セシウム、硫酸第一鉄、硫酸第一マンガン、硫酸第二クロム、硫酸第二鉄、硫酸チタン、硫酸銅（ＩＩ）、硫酸ナトリウム、硫酸マグネシウム、硫酸マンガン、硫酸リチウムなどが挙げられる。
【００７３】
また、オキソ酸が硝酸化合物である場合、硝酸、硝酸亜鉛、硝酸アンモニウム、硝酸カリウム、硝酸クロム（ＩＩＩ）、硝酸コバルト（ＩＩ）、硝酸セシウム、硝酸鉄（ＩＩ）、硝酸銅（ＩＩ）、硝酸ニッケル、硝酸バリウム、硝酸マグネシウム、硝酸マンガン、硝酸リチウムなどが挙げられる。
【００７４】
また、オキソ酸がホウ酸化合物である場合、ホウ酸、ホウ酸亜鉛、ホウ酸アンモニウム、ホウ酸カリウム、ホウ酸カルシウム、ホウ酸バリウム、ホウ酸マグネシウム、ホウ酸マンガン（ＩＩ）などが挙げられる。
【００７５】
オキソ酸は、適当な溶媒に溶解可能な濃度を混合して添着に使用する。例えば、精製水などに０．０１重量％から１０重量％程度の濃度になるように溶解して使用する。
【００７６】
また、溶液には、化学結合させるハロゲンとは異なる種類のハロゲン化合物を混合して、同時に添着させることができる。このときのハロゲンは、例えば、塩素化合物においては、塩化ナトリウム、塩化カリウム、塩化マグネシウムなどの塩化物が挙げられる。また、ヨウ素化合物においては、ヨウ化カリウムなどが挙げられる。また、臭素化合物においては、臭化カリウム、臭化カルシウム、臭化アンモニウム、臭化ナトリウムなどの臭化物が挙げられる。これらも、オキソ酸の溶液に溶解可能な量を混合し、溶解させて使用する。例えば、０．０１重量％から１０重量％程度の濃度になるように溶解し、使用することができる。
【００７７】
光触媒にオキソ酸を添着する方法としては、ディップコート、スプレーなどが挙げられるが、ハロゲン含有酸化チタンに付着できればいかなる手段でもよい。酸化チタンをオキソ酸溶液に接触させた後、粉末であれば遠心分離やろ過、また、基材に固定化した状態であれば、引き上げたのち、１００℃以下の低温で乾燥させて液体の残留を無くす。このようにして添着されたオキソ酸およびハロゲンは、酸化チタンと化学結合するのではなく、酸化チタンの細孔や、表面にランダムに吸着している状態にあると推測される。
【００７８】
光源３として、熱陰極型あるいは冷陰極型のブラックライトを使用する場合、光触媒２は、ガラス管で形成される光源３を取り囲むように配置すると、光源からの光を効率よく光触媒に照射することができる。また、光源３を取り囲む光触媒２の厚みを厚くし、光が透過することを防ぐ構造にすると、周辺の部材が紫外線などの光によって劣化することを防止することができる。また、光触媒２の周囲には、表面を金属で形成させた反射板６を使用することで、光源３からの光を光触媒２は反射して再び光触媒２の表面に光が照射されるようにする。
【００７９】
また、光触媒２は、周辺あるいは内部に通気するために、多孔体として、一定の空隙と開口をもたせることが好ましい。光触媒を多孔体にすると、表面積が増加して活性物質の発生部位が増加し、発生量を増加させることができる。更に空気との接触効率が向上するため、空気中に発生させる量を増加させることができる。
【００８０】
光触媒２と光源３を収納するために、ケーシング４を設けることができる。活性物質の発生は、ケーシングの有無とは直接の関係性が低いが、ケーシング４を備えることにより、光の周囲への漏出や、自然拡散による活性物質の損失を防止することができる。ケーシング４は、樹脂、あるいは金属、セラミックなどが使用できるが、好ましくは光源３によって劣化が少ない金属で形成されることがよい。
【００８１】
ケーシング４内には、光触媒２と光源３を備える風路７を設けてある。風路７は、光源３の長軸方向に気流を誘導するように、光源３に沿って配置される。風路７は、直接、光源３の光が照射されるか、あるいは活性物質と接触するものであるため、樹脂、金属、セラミックなどが使用できるが、好ましくは金属で形成されることがよい。
【００８２】
また、光源３がブラックライトあるいは発光ダイオードであった場合、発光強度は時間ともに減衰し、光触媒反応が低減するため、光源３は着脱可能な構造として、発光強度が低減した場合にも劣化していない光源３に交換できることが好ましい。また、光触媒２についても、時間とともに表面に吸着した無機成分などが蓄積し、光触媒反応が低下する場合があるため、光触媒２も着脱可能な構成とすることが好ましい。ケーシング４を設ける場合に、このような着脱を行うことを考慮して、容易に取り外すことができるように、分割できる構造とすることや、あるいは取り外すための開閉可能な開口部を備えた構造としてもよい。
【００８３】
光触媒２で発生した活性物質は、熱や気流などによって光触媒から離脱し、搬送手段で遠方まで飛散させる。搬送手段としては、送風機、加圧ポンプ、吸引ポンプ、あるいはガスボンベなどの圧縮空気を用いることができる。また、光触媒２の近傍から活性物質を離脱させるという点では、光触媒２を回転、振動など運動させるような機構を組み合わせることも有効である。搬送手段から光触媒２までの空気を連続的に簡便に送風するために、送風機であるファン５を用いることが好ましい。ファン５を使用することで、風量、風速などが簡便に設定することができる。
【００８４】
ケーシング４には、少なくとも１つの開口部を備えており、ここから活性物質を放出することができる。また、開口部より活性物質を搬送する方向を制御するための搬送方向制御手段であるルーバー８を備えることができる。ルーバー８はステッピングモータなどの動力によって電気的に角度を調節する物や、あるいは手動で角度を切り替えるものが使用できる。
【００８５】
なお、ケーシング４を設けない場合には、光触媒２の搬送方向下流側にルーバー８を設けることで、活性物質の搬送方向を制御することができる。
【００８６】
開口部には、活性物質を放出する吹き出し口１２を設けるが、もう一つ開口部を設け、光触媒に供給される空気をケーシング４内に吸い込むための吸い込み口１３を設けてもよい。さらに、吸い込み口１３にプレフィルタ９を備えると、粗塵を除去することができ、光触媒２や光源３に粗塵が付着することによる性能劣化を防止することができる。
【００８７】
また、ファン５の下流側には、光触媒２に供給する空気を加湿するための加湿手段１０を備えることができる。加湿手段１０としては、空気中に水蒸気を多く含有させることができるものが好ましい。例えば、図１に示す、フィルタに水分を付着させて通気するものの他、ノズルから圧力を加えた微細水滴を噴霧するもの、あるいは、水槽を設けて超音波振動子で水を微細化させる方法などが用いられるが、空気中に水蒸気を多く含有させることができるものであれば、この限りでない。光触媒反応には、空気中の水分の吸着が不可欠であるが、湿度が極端に低い場合、光触媒反応が起こりにくくなるということがある。そのため、光触媒の上流側に加湿手段を設けて、水分を供給してやることにより、光触媒反応を安定して行い、活性物質を安定して発生させることができる。
【００８８】
なお、ケーシング４、搬送手段であるファン５を設けない場合には、光触媒２に隣接するように加湿手段１０を配置し、水蒸気が自然拡散によって到達できる距離におくことで、光触媒２を加湿することができる。
【００８９】
また、ファン５の下流側に、光触媒２に供給する空気を加熱するための加熱手段であるヒーター１１を設けることができる。光触媒反応は、温度が高くなると活性が高まり、活性物質の発生量が多くなることが知られている。ヒーター１１としては、ニクロム線、ＰＴＣヒーター、ペルチェ素子、冷凍サイクル、温水コイル、あるいは廃熱を回収したコイルなどが使用できる。ヒーター１１によって加熱する温度としては、水が完全に気化する１００℃を超えない範囲であることがよく、１０℃以上１００℃以下であることがよく、好ましくは２０℃以上８０℃以下であり、更に好ましくは４０℃以上６０℃以下である。
【００９０】
加熱手段であるヒーター１１と、加湿手段１０は、いずれもファン５の下流側でかつ光触媒２の上流側に設けるが、ヒーター１１が加湿手段１０よりも上流側にある方が、加湿量を増加させることができる点から好ましい。
【００９１】
なお、ケーシング４、搬送手段であるファン５を設けない場合、加湿手段１０とともに光触媒２に隣接して配置することで、光触媒２を目的の温度に加熱することができる。
【実施例】
【００９２】
以下、本発明を実施例にて詳細に説明するが、本発明は、以下の記載に何ら限定して解釈されるものではない。
【００９３】
（実施例１）
＜１＞．ハロゲン含有酸化チタンの調製
酸化チタン（商品名：ＳＳＰ−２５、堺化学工業株式会社製、アナタース型、粒径：５〜１０ｎｍ、比表面積：２７０ｍ２／ｇ以上）の濃度が１５０ｇ／Ｌとなるように酸化チタンに純水を加え、これを撹拌して、酸化チタン分散液を調製した。この酸化チタン分散液に、酸化チタンに対してフッ素（元素）に換算して３重量％に相当するフッ化水素酸（和光純薬社製、特級）を添加し、ｐＨ３に保持しながら２５℃で６０分間反応させた。得られた反応物を水洗した。水洗は、反応物を濾過して回収される濾液の電気伝導度が１ｍＳ／ｃｍ以下となるまで行った。そして、これを空気中において１３０℃で５時間乾燥させてフッ素含有酸化チタンを調製した。
【００９４】
＜２＞．ハロゲン含有酸化チタンを担持したフィルタの作製
得られたハロゲン含有酸化チタンとシリカ系のバインダー（Ｎａ成分がＮａ２Ｏ濃度として０．０５ｗｔ％以下、ｐＨ＝３、ＳｉＯ２濃度２０ｗｔ％のシリカゾル）と精製水を混合し、ボールミルで２４時間分散混合してスラリーを作成した。出来上がったスラリーに、基材として開口率１５％のガラス繊維織物をディップしてハロゲン含有酸化チタンを含浸させ、エアブローして余剰液を排除した後、１２０℃の乾燥機で３０分乾燥させ、ハロゲン含有酸化チタンを含むフィルタを作成した。同様のディップ作業を繰り返し、ハロゲン含有酸化チタンとバインダーを合わせた担持量を５００ｇ／ｍ２にした。フィルタの基材となるガラス繊維織物は、目付け量３５４ｇ／ｍ２、糸の密度１１×３本／２５ｍｍ（タテ・ヨコ同じ）の模紗織、厚さは０．４２ｍｍのものを用いた。作成したフィルタの開口率は約１５％であった。
【００９５】
＜３＞．オキソ酸およびハロゲン含有酸化チタンフィルタの作製
得られたハロゲン含有酸化チタンフィルタを、オキソ酸およびハロゲンの供給源である５０ｍＭリン酸緩衝生理食塩水に含浸したのち、引き上げ、５０℃の乾燥炉にて２時間静置して乾燥させ、オキソ酸およびハロゲン含有酸化チタンフィルタとした。
【００９６】
＜４＞．活性物質の発生量の測定
作製した酸化チタンフィルタを、長さ３０ｃｍ、幅１ｃｍの短冊状に裁断し、直径３ｃｍの石英製のガラス管に挿入した。ガラス管の両端は、ガスの漏洩のないように密閉しながら配管を配置し、上流側より空気（温度約２５℃、相対湿度約５０℃）を０．５Ｌ／ｍｉｎの流量で送気した。下流側には、ガラス製のガス採取管（インピンジャー）を接続し、内部に捕集液である蒸留水を２０ｍｌ入れた。石英管を挟むようにブラックライトを５ｍＷ／ｃｍ２となるように照射し、２４時間ガスを流通させて、フィルタから発生する活性物質を回収した。
【００９７】
２４時間後、ガス捕集管の内部に残存していた蒸留水を回収し、活性物質である過酸化水素および次亜塩素酸の定量を行った。過酸化水素の測定は、過酸化水素定量用発色基質（商品名：Ｈ２Ｏ２  ＤｅｔｅｃｔｉｏｎＫｉｔ  Ｃｏｌｏｒｉｍｅｔｒｉｃ、ＡｓｓａｙＤｅｓｉｇｎｓ社製）を使用し、５８２ｎｍの発色を紫外可視吸光度計にて測定した。その結果を図２に示す。また、次亜塩素酸の測定は、ＤＰＤ法による遊離塩素測定試薬（ＨＡＣＨ社製）を使用し、直読水質分析計で有効塩素濃度を測定した。その結果を図３に示す。
【００９８】
（実施例２）
実施例２として、ハロゲン含有酸化チタンに替えて、ハロゲンを含まず光触媒活性を有するアナタース型酸化チタン（商品名：ＳＳＰ−２５、堺化学工業株式会社製）を使用してフィルタを作成した以外は、実施例１と同様にして活性物質の発生量の測定を行った。その結果を図２および図３に示す。
【００９９】
（比較例１）
比較例１として、オキソ酸ハロゲン含有酸化チタンに替えて、オキソ酸を含まないハロゲン含有酸化チタンを使用したフィルタを用いた以外は、実施例１と同様にして活性物質の発生量の測定を行った。その結果を図２および図３に示す。
【０１００】
（比較例２）
比較例２として、実施例１と同様の方法において、紫外線の照射を行わずに暗所にて活性物質の発生量の測定を行った。その結果を図２および図３に示す。
【０１０１】
また、実施例１、２および比較例１、２の条件について一覧を表１に示す。
【０１０２】
【表１】
0005845384.tif 000002
【０１０３】
図２に示すように、実施例１のフィルタは、２４時間後に約１５３ｎｍｏｌ／ｍ３の過酸化水素が検出された。一方、比較例１のフィルタは、０．１４ｎｍｏｌ／ｍ３、比較例２のフィルタは検出下限以下（０．１ｎｍｏｌ／ｍ３未満）、比較例３のフィルタは検出下限以下（０．１ｎｍｏｌ／ｍ３未満）であった。オキソ酸を含有し、光照射をすることによって、活性物質である過酸化水素がフィルタ上から放出されていることが確認された。また、ハロゲン含有酸化チタンを用いることにより、その発生量は１０００倍以上に増大することが確認された。
【０１０４】
一方、図３に示すように、有効塩素である次亜塩素酸が、実施例１のフィルタより２３．６μｇ／ｍ３検出された。また、実施例２では１．３μｇ／ｍ３検出された。また、比較例１、比較例２では検出下限以下（０．１μｇ／ｍ３以下）であった。過酸化水素と同様に、オキソ酸を含有し、光照射によって、次亜塩素酸が放出されていることが確認された。また、ハロゲン含有酸化チタンを用いることにより、約２０倍発生量が増加することが確認された。
【０１０５】
（実施例３）
実施例１と同様にして作製した、オキソ酸およびハロゲン含有酸化チタンフィルタを、励起光源である紫外線発光ダイオード（中心波長約３７０ｎｍ）および回路と、活性物質のトラップ用の蒸留水２０ｍＬを入れたシャーレとともに６．７Ｌの樹脂製ボックスに封入した。発光ダイオードによって、酸化チタンフィルタに、約０．８５ｍＷ／ｃｍ２となるように紫外線を照射した。同様に作製したボックスを１５℃、３０℃、４０℃に静置し、１５時間後、蒸留水を取り出して、溶解している過酸化水素と有効塩素酸濃度を測定した。測定は、実施例１と同様な方法で行った。
【０１０６】
その結果を図４および図５に示す。蒸留水中にトラップされた過酸化水素の濃度は、１５℃では０．０５μＭと比較的低いが、３０℃になると０．１８μＭとなり３倍に増加した。更に４０℃になると、０．７５μＭとなって１５℃と比べて１５倍に増加した。一方、有効塩素である次亜塩素酸の濃度も、温度が上昇するのにつれて増加する傾向を示した。発生する活性物質の種類によって好適な温度が若干差が見られる可能性があるが、温度を高めることによって、活性物質の発生量が増加することが明らかとなった。
【産業上の利用可能性】
【０１０７】
光触媒と接触させずに臭気成分や微生物を酸化分解する方法を提供することができ、空気浄化装置や、空気清浄装置、エアコンなどの用途に適用できる。
【符号の説明】
【０１０８】
１      活性物質発生装置
２      光触媒
３      光源
４      ケーシング
５      ファン
６      反射板
７      風路
８      ルーバー
９      プレフィルタ
１０    加湿手段
１１    ヒーター
１２    吹き出し口
１３    吸い込み口
１０１  光触媒
１０２  ガラス管
１０３  光源
１０４  色素溶液
１０５  対象物
１０６  光触媒
１０７  パターン
１０８  紫外線
【図１】
0005845384.tif 000003
【図２】
0005845384.tif 000004
【図３】
0005845384.tif 000005
【図４】
0005845384.tif 000006
【図５】
0005845384.tif 000007
【図６】
0005845384.tif 000008
【図７】
0005845384.tif 000009